(57)【要約】  本明細書に説明されるある態様は、例えば、ポリマーをフィラーと共有結合させるために使用されてよいシランカップリング剤に関する。また、ある例では、ポリマーシランカップリング剤-フィラー組成物を含むデバイスが説明される。
2012509979.tif 000002
【特許請求の範囲】
【請求項１】
シランカップリング剤を介してフィラーへ共有結合されるフルオロポリマーを含んで成る組成物であって、
該シランカップリング剤がＴＡＩＣ-シラン、ＴＭＡＣ-シラン、ＴＡＣ-シランおよびそれらの組合せから成る群から選択される、
組成物。
【請求項２】
フルオロポリマーが、フッ化ビニリデン（ＶＤＦ）、テトラフルオロエチレン(ＴＦＥ)、ヘキサフルオロプロピレン(ＨＦＰ)、クロロトリフルオロエチレン(ＣＴＦＥ)およびパーフルオロ(アルキルビニルエーテル)（ＰＡＶＥ）から成る群から選択される、請求項１に記載の組成物。
【請求項３】
フィラーが、沈殿シリカ、非晶質シリカ、ガラス質シリカ、ヒュームド・シリカ、溶融シリカ、石英、ガラス、アルミニウム、アルミニウムーケイ酸塩(例えば、粘土)、銅、スズ、タルク、無機酸化物(例えば、Ａｌ２Ｏ３、Ｆｅ２Ｏ３、ＴｉＯ２、Ｃｒ２Ｏ３)、スチール、鉄、アスベスト、ニッケル、亜鉛、銀、鉛、大理石、チョーク、石膏、バライト、グラファイト、カーボンブラック、処理カーボンブラックから成る群から選択される、請求項２に記載の組成物。
【請求項４】
構造式(ＸＶＩＩ)(ａ)〜(ＸＩＸ)（ｐ）に示されるような構造式を有する少なくとも１つのシランカップリング剤をさらに含んで成る、請求項１に記載の組成物。
【請求項５】
添加剤、粘度調整剤又は加工助剤の少なくとも１つをさらに含んで成る、請求項１に記載の組成物。
【請求項６】
フィラーの実質的全ての反応部位がシランカップリング剤と共有結合されている、請求項１に記載の組成物。
【請求項７】
フィラーをＴＡＩＣ-シラン、ＴＭＡＣ-シラン、ＴＡＣ-シランおよびその組合せから成る群より選択される少なくとも１つのシランカップリング剤と反応させ、それによって、シランをフィラーへ共有結合させること、
共有結合したシラン-フィラーをポリマーと反応させ、それによって、ポリマーを共有結合したシランーフィラーと共有結合させること
を含んで成る方法。
【請求項８】
共有結合したシラン-フィラーとポリマーとの反応ステップの間、ポリマーにフリーラジカルを形成させ、それによって、共有結合したシラン-フィラーのシラン不飽和部位でポリマーを結合させること
をさらに含んで成る、請求項７に記載の方法。
【請求項９】
フィラーの実質的全表面部位がシランカップリング剤を含んで成ることになるまで、フィラーと少なくとも１つのシランとを反応させることをさらに含んで成る、請求項８に記載の方法。
【請求項１０】
開始剤の存在下で、フィラーと少なくとも１つのシランカップリング剤とを反応させることをさらに含んで成る、請求項９に記載の方法。
【請求項１１】
シロキサンの存在下で、少なくとも１つのシランカップリング剤とフィラーとを反応させて、フィラー表面上にある官能基をブロックし、それによって、少なくとも１つのシランカップリング剤との反応を防ぐことをさらに含んで成る、請求項７に記載の方法。
【請求項１２】
１つ又はそれよりも多いミキサー、ミル、鋳型、カレンダー加工デバイスおよび押出し機を使用して共有結合したポリマー-シラン-フィラーを処理することをさらに含んで成る、請求項７に記載の方法。
【請求項１３】
2012509979.tif 000023
の構造式を有する化合物であって、
各Ｒｎがヒドロキシル基、メトキシ基、エトキシ基およびプロポキシ基から成る群から独立的に選択される、
化合物。
【請求項１４】
2012509979.tif 000024
の構造式を有する化合物であって、
各Ｒｎがヒドロキシル基、メトキシ基、エトキシ基およびプロポキシ基から成る群から独立的に選択される、
化合物。
【請求項１５】
2012509979.tif 000025
の構造式を有する化合物であって、
各Ｒｎがヒドロキシル基、メトキシ基、エトキシ基およびプロポキシ基から成る群から独立的に選択される、
化合物。
【請求項１６】
構造式(ＸＶＩＩ)(ａ)〜(ＸＩＸ)(ｐ)に示される構造式を有するシランカップリング剤。
【請求項１７】
2012509979.tif 000026
の式を有するシランカップリング剤であって、
Ｑはポリマーに共有結合を供する１つ又はそれよりも多い群を含んで成り、およびＺはフィラーに共有結合を供する１つ又はそれよりも多い群を含んで成り、並びにｍとｎとの合計が４である、
シランカップリング剤。
【請求項１８】
Ｚがヒドロキシル基、アルコキシ基、アシルーオキシル基、ハロゲン基およびアミン基から選択される、請求項１７に記載のシランカップリング剤。
【請求項１９】
Ｑが
2012509979.tif 000027
の構造式を有する化合物である、請求項１８に記載のシランカップリング剤であって、
Ｒ１又はＲ４の一方が構造式(Ｉ)のＳｉ部分に結合する群を含んで成り、および
Ｒ１およびＲ４がＣ１〜Ｃ６の直鎖又は分岐アルキル、Ｃ１〜Ｃ６の直鎖又は分岐へテロアルキル、Ｃ１〜Ｃ６の直鎖又は分岐アルケニル、エステル基、ケト基、エーテル基、フェニル基、水素および酸素から成る群から独立的に選択され、並びに
Ｒ２、Ｒ３、Ｒ５およびＲ６の各々が２〜６の炭素原子を含んで成り、および少なくとも１つの不飽和部位を有し、並びに任意にヘテロ原子を含むアルキル基から成る群から独立的に選択される、
請求項１８に記載のシランカップリング剤。
【請求項２０】
ＱおよびＺが
2012509979.tif 000028
の構造式を有する化合物を供するために各々選択される、請求項１７に記載のシランカップリング剤であって、
Ｌがヘテロ原子を任意に含む１〜６の炭素原子を含んで成る結合基であり、
Ｒｎが加水分解性基であり、
Ｒ４が水素、酸素、メトキシ基、エトキシ基、プロポキシ基、エーテル基から成る群から選択され、又はＲ４が存在せず、および
Ｒ２およびＲ６の各々が２〜６の炭素原子を含んで成り、および少なくとも１つの不飽和部位を有し、並びに任意にヘテロ原子を含むアルキル基から成る群から独立的に選択される、
請求項１７に記載のシランカップリング剤。
【請求項２１】
Ｒ２およびＲ６の各々が、プロペンおよびイソプロペンから成る群から独立的に選択され、およびＬがプロピル基又はイソプロピル基である、請求項２０に記載のシランカップリング剤。
【請求項２２】
ＱおよびＺが
2012509979.tif 000029
の構造式を有する化合物を供するために各々選択される、請求項１７に記載のシランカップリング剤であって、
Ｌがヘテロ原子を任意に含む１〜６の炭素原子を含んで成る結合基であり、
Ｒｎが加水分解性基であり、
Ｒ１が水素、酸素、メトキシ基、エトキシ基、プロポキシ基、エーテル基から成る群から選択され、および
Ｒ３およびＲ５の各々が２〜６の炭素原子を含んで成り、および少なくとも１つの不飽和部位を有し、並びに任意にヘテロ原子を含むアルキル基から成る群から独立的に選択される、
請求項１７に記載のシランカップリング剤。
【請求項２３】
Ｒ３およびＲ５の各々が、オキシプロペンおよびオキシ-イソプロペンから成る群から独立的に選択され、およびＬがプロピル又はイソプロピルである、請求項２２に記載のシランカップリング剤。
【請求項２４】
ポリマーのフィラーへの共有結合を助力する方法であって、該方法が構造式(Ｉ)〜(ＸＩＸ)(ｐ)に示される構造式を有するシランカップリング剤を供することを含んで成る方法。
【発明の詳細な説明】
【技術分野】
【０００１】
本明細書に開示される例は、一般的にカップリング剤およびカップリング剤を使用して生成される組成物に関する。より具体的には、本明細書に開示されるある態様は、フィラーを、例えば、フルオロポリマーのようなポリマーへ効果的に共有結合させるためのシランカップリング剤に関する。
【背景技術】
【０００２】
フィラーはエラストマー化合物および他のポリマーと共に使用され得る。しかしながら、フィラーの大変制限される強化効果は、フィラーとポリマーとの間の弱い相互作用によって得られる。
【発明の概要】
【０００３】
ある態様では、シランカップリング剤を介してフィラーと共有結合されたポリマーを含んで成る組成物が提供され、該シランカップリング剤がＴＡＩＣシラン、ＴＭＡＣシラン、ＴＡＣシラン、およびその組合せから成る群より選択される。ポリマーの実例としては、以下により説明されるが、限定されないが、高密度のポリエチレン、ナイロン、ポリカーボネート、ポリエーテルサルフォン、ポリフェニレンオキサイド、ポリフェニレンサルファイド、ポリプロピレン、ポリスチレン、ポリウレタン、ポリサルフォン、ポリビニルクロライド、ポリアミド、ポリイミド、ポリアミドーイミド、ポリブチレン、ポリブチレンテレフタラート、ポリエポキシド、および他のポリマーを含む。ある例では、カップリング剤は、例えば約１５０℃以上又は約１５０℃であるような、特に、高温度用ポリマーとの使用に適したものであってよい。
【０００４】
別の態様では、シランカップリング剤を介してフィラーに共有結合したフルオロポリマーを含んで成る組成物が提供され、該シランカップリング剤がＴＡＩＣシラン、ＴＭＡＣシラン、ＴＡＣシラン、およびこれらの組合せから成る群より選択される。
【０００５】
ある態様では、フルオロポリマーは、フッ化ビニリデン（ＶＤＦ）、テトラフルオロエチレン(ＴＦＥ)、ヘキサフルオロプロピレン(ＨＦＰ)、クロロトリフルオロエチレン(ＣＴＦＥ)、パーフルオロ(メチルビニルエーテル)（ＰＭＶＥ）を含んで成るパーフルオロ(アルキルビニルエーテル)（ＰＡＶＥ）、フッ化ビニル（ＶＦ）、エチレン(Ｅ)、プロピレン(Ｐ)等から成る群から選択され得る。典型的なフルオロポリマーおよびパーフルオロポリマー(熱可塑性プラスチックおよびエラストマ)は、２つ又はそれよりも多い上記モノマーを含んで成る共重合体である。ある例では、フィラーは沈殿シリカ、非晶質シリカ、ガラスシリカ、ヒュームド・シリカ、溶融シリカ、石英、ガラス、アルミニウム、アルミーケイ酸塩(例えば、粘土)、銅、スズ、タルク、無機酸化物(例えば、Ａｌ２Ｏ３、Ｆｅ２Ｏ３、ＴｉＯ２、Ｃｒ２Ｏ３)、スチール、鉄、アスベスト、ニッケル、亜鉛、銀、鉛、大理石、チョーク、石膏、バライト、グラファイト、カーボンブラック、処理カーボンブラックから成る群より選択され得る。ある例では、組成物は構造式（ＸＶＩＩ）（ａ）〜（ＸＩＸ）（ｐ）に示されるような構造式を有する、少なくとも１つのシランカップリング剤をさらに含んでよい。他の例では、組成物は粘土調整剤又は加工助剤の添加剤の少なくとも一方をさらに含んで良い。ある態様では、実質上フィラーの反応点の全ては、シランカップリング剤に共有結合し得る。
【０００６】
別の態様では、シランをフィラーと共有結合するために、フィラーと、ＴＡＩＣシラン、ＴＭＡＣシラン、ＴＡＣシラン、およびその組合せから成る群より選択される少なくとも１つのシランカップリング剤との反応系を含んで成る方法が、開示されている。ある例では、該方法には、ポリマーを共有結合したシラン-フィラーと共有結合させるために、共有結合したシラン-フィラーとポリマーとの反応系をさらに含んでもよい。
【０００７】
ある態様では、該方法は、共有結合したシラン-フィラーのシランの不飽和部位で、ポリマーと結合するために共有結合したシラン-フィラーとの反応段階の間、ポリマーの遊離基を形成させることを含んでよい。他の例では、実質上フィラーの全表面部位がシランカップリング剤を含んで成るまで、フィラーと少なくとも１つのシランとの反応を含んで成ってよい。追加例では、該方法は開始剤の存在下で、フィラーと少なくとも１つのカップリング剤との反応を含んでもよい。ある例では、少なくとも１つのシランカップリング剤との反応を防ぐために、フィラーの面上にある官能基をブロックするべくシロキサンの存在下で、少なくとも１つのシランカップリング剤とフィラーとの反応を該方法は含んでよい。他の例では、１つ又はそれよりも多いミキサー、ミル、鋳型、カレンダー加工デバイスおよび押出し機を使用する共有結合したポリマー-シラン-フィラーを処理することを含んでよい。
【０００８】
追加態様では、
2012509979.tif 000003
の構造式を有する化合物が提供され、各Ｒｎがヒドロキシ、メトキシ、エトキシ、プロポキシ、塩化物、臭化物、ジメチルアミノ、ジメチルアミノ等から成る群から独立して選択される。化合物は、例えば本明細書に説明されるような、ポリマーおよびフィラーと共に使用されてよい。
【０００９】
別の態様では、
2012509979.tif 000004
の構造式を有する化合物が開示されており、各Ｒｎがヒドロキシ、メトキシ、エトキシおよびプロポキシから成る群から独立して選択される。化合物は、例えば本明細書に説明されるような、ポリマーおよびフィラーと共に使用されてよい。
【００１０】
追加態様では、
2012509979.tif 000005
の構造式を有する化合物が説明されており、各Ｒｎがヒドロキシ、メトキシ、エトキシ、プロポキシ、塩化物、臭化物、ジメチルアミノ、ジエチルアミノ等から成る群から独立して選択される。化合物は、例えば本明細書に説明されるような、ポリマーおよびフィラーと共に使用されてよい。
【００１１】
別の態様では、構造式（ＸＶＩＩ）（ａ）〜（ＸＩＸ）（ｐ）に示されるような構造式を有するシランカップリング剤が開示されている。
【００１２】
追加態様では、
2012509979.tif 000006
の構造式を有するシランカップリング剤が開示され、Ｑがポリマーに共有結合する１つの又はそれよりも多い群を含み、およびＺがフィラーに共有結合する１つの又はそれよりも多い群を含み、並びにｍとｎとの合計が４である。
【００１３】
ある態様では、Ｚはヒドロキシ、アルコキシ、アシルーオキシル、ハロゲンおよびアミンから選択される。他の態様では、Ｑは、
2012509979.tif 000007
の構造式を有する化合物であって、Ｒ１又はＲ４が構造式のＳｉ部分と結合する群を含み、Ｒ１およびＲ４がＣ１からＣ６の直鎖又は分岐アルキル、Ｃ１からＣ６の直鎖又は分岐へテロアルキル、Ｃ１からＣ６の直鎖又は分岐アルケニル、エステル基、フェニル、水素および酸素から成る群より独立して選択され、又Ｒ２、Ｒ３、Ｒ５およびＲ６が２から６の炭素原子を含み、および少なくとも１つの不飽和部位を有し、ならびに任意にヘテロ原子を含む群から独立して選択される。化合物は、例えば本明細書に説明されるような、ポリマーおよびフィラーと共に使用されてよい。
【００１４】
別の態様では、ＱおよびＺが
2012509979.tif 000008
の構造式を有する化合物を供するために各々選択され、Ｌがヘテロ原子を任意に含む１から６の炭素原子を含んで成る結合基であり、Ｒｎが加水分解性基であり、Ｒ１が水素、酸素、メトキシ、エトキシ、プロポキシおよびエーテル基から成る群から選択され、およびＲ２およびＲ６の各々が２から６の炭素原子を含み、および少なくとも１つの不飽和部位を有し、並びに任意にヘテロ原子を含むアルキル基から成る群から独立して選択される。ある態様ではＲ２およびＲ６の各々がプロペンおよびイソプロペンから成る群より独立して選択され、およびＬがプロピル又はイソプロピルである。
【００１５】
他の態様では、ＱおよびＺが
2012509979.tif 000009
の構造式を有する化合物を供するために各々選択され、Ｌがヘテロ原子を任意に含む１から６の炭素原子を含んで成る結合基であり、Ｒｎが加水分解性基であり、Ｒ４が水素、酸素、メトキシ、エトキシ、プロポキシおよびエーテル基から成る群から選択され、又はＲ４が存在せず、およびＲ３およびＲ５の各々が２から６の炭素原子を含み、および少なくとも１つの不飽和部位を有し、並びに任意にヘテロ原子を含むアルキル基から成る群から独立して選択される。ある態様ではＲ３およびＲ５の各々がオキシプロペンおよびオキシ-イソプロペンから成る群より独立して選択され、およびＬがプロピル又はイソプロピルである。
【００１６】
別の側面では、ポリマーのフィラーへの共有結合を助力する方法が提供され、該方法が構造式(Ｉ)〜（ＸＩＸ）（ｐ）に示されるような構造式を有するシランカップリング剤の提供を含む。又、ある例では、該方法は、例えば本明細書に説明される例示ポリマーおよびフィラーのような、１つ又はそれよりも多いポリマーおよび/又は１つ又はそれよりも多いフィラーの提供を含んでよい。
【００１７】
該技術の追加側面、例、特徴および態様は、即時に明細書の利益を享受する当業者には自明であろう。
【図面の簡単な説明】
【００１８】
添付図に関連する、ある特徴、態様および例が以下により詳細に説明される。
【図１Ａ】図１Ａは、ある例に従ったシランカップリング剤を介してフィラー共有結合するポリマーの図表である。
【図１Ｂ】図１Ｂは、ある例に従ったシランカップリング剤を介してフィラー共有結合するポリマーの図表である。
【図１Ｃ】図１Ｃは、ある例に従ったシランカップリング剤を介してフィラー共有結合するポリマーの図表である。
【図１Ｄ】図１Ｄは、ある例に従ったシランカップリング剤を介してフィラー共有結合するポリマーの図表である。
【図２Ａ】図２Ａは、ある例に従った構造式ＶＩＩ（ａ）〜ＶＩＩ（ｄ）の例を示す。
【図２Ｂ】図２Ｂは、ある例に従った構造式ＶＩＩ（ｅ）〜ＶＩＩ（ｈ）の例を示す。
【図２Ｃ】図２Ｃは、ある例に従った構造式ＶＩＩ（ｉ）〜ＶＩＩ（ｌ）の例を示す。
【図２Ｄ】図２Ｄは、ある例に従った構造式ＶＩＩ（ｍ）〜ＶＩＩ（ｐ）の例を示す。
【図３Ａ】図３Ａは、ある例に従った構造式ＶＩＩＩ（ａ）〜ＶＩＩＩ（ｄ）の例を示す。
【図３Ｂ】図３Ｂは、ある例に従った構造式ＶＩＩＩ（ｅ）〜ＶＩＩＩ（ｈ）の例を示す。
【図３Ｃ】図３Ｃは、ある例に従った構造式ＶＩＩＩ（ｉ）〜ＶＩＩＩ（ｌ）の例を示す。
【図３Ｄ】図３Ｄは、ある例に従った構造式ＶＩＩＩ（ｍ）〜ＶＩＩＩ（ｐ）の例を示す。
【図４Ａ】図４Ａは、ある例に従った構造式ＸＩ（ａ）〜ＸＩ（ｄ）の例を示す。
【図４Ｂ】図４Ｂは、ある例に従った構造式ＸＩ（ｅ）〜ＸＩ（ｈ）の例を示す。
【図４Ｃ】図４Ｃは、ある例に従った構造式ＸＩ（ｉ）〜ＸＩ（ｌ）の例を示す。
【図５】図５は、ある例に従った構造式ＸＩＩＩ（ａ）〜ＸＩＩＩ（ｄ）の例を示す。
【図６】図６Ａは、ある例に従ったシランカップリング剤をフィラー表面に共有結合するためのあるプロセスを示す。図６Ｂは、ある例に従ったシランカップリング剤をフィラー表面に共有結合するためのあるプロセスを示す。図６Ｃは、ある例に従ったシランカップリング剤をフィラー表面に共有結合するためのあるプロセスを示す。
【図７】図７は、ある例に従ったＴＡＩＣ-シランカップリング剤、ＴＭＡＩＣ-シランカップリング剤およびＴＡＣ-シランカップリング剤の構造を示す。
【図８Ａ】図８Ａは、ある例に従った特定のＴＡＩＣ-シランカップリング剤の構造を示す。
【図８Ｂ】図８Ｂは、ある例に従った特定のＴＡＩＣ-シランカップリング剤の構造を示す。
【図８Ｃ】図８Ｃは、ある例に従った特定のＴＡＩＣ-シランカップリング剤の構造を示す。
【図８Ｄ】図８Ｄは、ある例に従った特定のＴＡＩＣ-シランカップリング剤の構造を示す。
【図９Ａ】図９Ａは、ある例に従った特定のＴＭＡＩＣ-シランカップリング剤の構造を示す。
【図９Ｂ】図９Ｂは、ある例に従った特定のＴＭＡＩＣ-シランカップリング剤の構造を示す。
【図９Ｃ】図９Ｃは、ある例に従った特定のＴＭＡＩＣ-シランカップリング剤の構造を示す。
【図９Ｄ】図９Ｄは、ある例に従った特定のＴＭＡＩＣ-シランカップリング剤の構造を示す。
【図１０Ａ】図１０Ａは、ある例に従った特定のＴＡＣ-シランカップリング剤の構造を示す。
【図１０Ｂ】図１０Ｂは、ある例に従った特定のＴＡＣ-シランカップリング剤の構造を示す。
【図１０Ｃ】図１０Ｃは、ある例に従った特定のＴＡＣ-シランカップリング剤の構造を示す。
【図１０Ｄ】図１０Ｄは、ある例に従った特定のＴＡＣ-シランカップリング剤の構造を示す。
【図１１】図１１は、ある例に従った異なる結合基を有するシランカップリング剤の構造を示す。
【図１２】図１２は、ある例に従ったシランカップリング剤に共有結合したフィラー粒子の図である。
【図１３】図１３は、ある例に従ったシランカップリング剤を介してポリマーに共有結合したフィラー粒子の図である。
【図１４Ａ】図１４Ａは、ある例に従った粒子のばらつきおよび位相を示す図である。
【図１４Ｂ】図１４Ｂは、ある例に従った粒子のばらつきおよび位相を示す図である。
【図１４Ｃ】図１４Ｃは、ある例に従った粒子のばらつきおよび位相を示す図である。
【図１５】図１５は、ある例に従った非修飾フィラーおよびシラン修飾フィラーのペイン効果を示すグラフである。
【図１６Ａ】図１６Ａは、シランを介してポリマーをＴＡＩＣ-シラン修飾フィラーに共有結合するために、ＴＡＩＣ-シラン修飾フィラーがポリマーと反応してよいフリーラジカルメカニズムを示す図である。
【図１６Ｂ】図１６Ｂは、シランを介してポリマーをＴＡＩＣ-シラン修飾フィラーに共有結合するために、ＴＡＩＣ-シラン修飾フィラーがポリマーと反応してよいフリーラジカルメカニズムを示す図である。
【図１６Ｃ】図１６Ｃは、シランを介してポリマーをＴＡＩＣ-シラン修飾フィラーに共有結合するために、ＴＡＩＣ-シラン修飾フィラーがポリマーと反応してよいフリーラジカルメカニズムを示す図である。
【図１７】図１７は、ある例に従った赤外線スペクトルである。
【００１９】
この開示の利益を享受する当業者は、本明細書にて説明される技術の理解をより深めるために、図に示され、およびテキストを通して使用される化合物は不均衡なボンドの長さ、ボンドの角度等で示されてよいと認識するであろう。他に特定されない限り、本明細書に描かれ、および説明される化学化合物例は、粒子の立体化学を意味しない。
【発明の詳細な説明】
【００２０】
本明細書に説明されるある例は、限定されるものではないが、シランカップリング剤で修飾されるフィラーによるペイン効果の低減、および本明細書に開示される材料を使用して生成されるパーツ又は組成物の使用寿命の増大を含む、既存在下のカップリング剤および既存在下のカップリング剤を使用して生成される材料よりも明確な利点を与える。これらの利点および他の利点は、この開示の利益を享受する当業者によって認識されるであろう。  
【００２１】
本明細書に開示されるカップリング剤を使用して生成されるポリマーのある態様は、多数の工業、医療および機械的利用に使用されてよく、および該ポリマーのある態様は、特に高温、高圧、アグレッシブ化学および機械的負荷が要求され又は直面されてよい環境に適している。例えば、架橋されたポリマーのある態様は、重油市場のような油田事業（ＯＦＳ）産業の使用に、特に適していてよい。例えば、(１)電気パッドおよび電気ケーブル、フィードスルー、電気および化学デバイスのハウジングおよびパッケージ材料、バルブ、ポンプ等のような構造用部品および絶縁体のアプリケーション；(２)エラストマーのアプリケーション：、オーリングおよびガスケットを含む汎用シール、調査用パッカー、空気注入式のパッカーおよび膨潤性パッカー、マッドモーター、作動デバイス、ケーブル等を含む生産用具である。また、本明細書に開示されるカップリング剤および他の材料を使用して生成されるポリマーのある例は、化学、磨耗、熱耐性パイプ、スリーブ、ワイヤーおよびケーブルの外被、コーティング、コネクタ、ライナー、チューブ並びに同種のデバイスのようなダウンホール内のアプリケーションに使用されてよい。さらに、本明細書に開示されるポリマーは、例えば、スナップフィット部分で、耐荷重性のアプリケーション、熱収縮性モデルパーツ、並びに電気、自動車、航空宇宙、医療産業および油田サービス産業に使用される他のパーツのような追加的使用を有する。
【００２２】
ある態様では、本明細書に開示されるカップリング剤を使用して生成されるポリマーは、希望する使用のため構成されるアッセンブリを供するために、ポリマー自身又は、１つ又はそれよりも多い他のポリマー、金属又は非金属、若しくは構造用部品の組合せによって使用されてよい。本明細書に説明される、これらのおよび他のアプリケーション、並びに材料の使用は、この開示の利益を享受する当業者によって、容易に選択され得るであろう。
【００２３】
本明細書に説明されるシランカップリング剤を使用して生成される組成物は、ポリマーをフィラーへシランカップリング剤を介して共有結合するために供する。共有結合という用語は、１つの又はそれよりも多い共有結合を通した接続を指すが、該用語は必ずしも、介在原子なしに特定種への直接的な接続を指すものではない。
【００２４】
フルオロエラストマー化合物に使用されるフィラーは、標準エラストマーに使用されるフィラーとはかなり異なっている。アクティブフィラーのかなり制限された補強効果がアクティブフィラーおよびフルオロエラストマーとの接点(又はインターフェース)で、かなり弱い相互作用により観察される。非アクティブ又は低アクティブカーボンブラック若しくは５０ｐｈｒへ上げられた装荷のミネラルフィラーがたいてい使用される。ＭＴ−ｂｌａｃｋ  Ｎ９９０が、たいていその大きな粒子および低構造のため、好ましいフィラーである。また、様々なグレードのカーボンブラック、繊維状ケイ酸カルシウム、硫酸塩バリウム、酸化チタン、酸化鉄、シリカ、粉末ポリ(テトラフルオロエチレン)（ＰＴＦＥ）等を含む他のフィラーが使用されてよい。
【００２５】
フィラーがポリマーに共有結合するならば、強い相互作用がフィラー-フルオロポリマーの接点で達成され得る。ポリマーに直接共有結合を形成し得る、シランカップリング剤は、ポリマーとケイ酸塩フィラーとの間の接着を高めるために使用され得る。共通のシランカップリング剤は、限定されるものではないが、アミノプロピルトリアルコキシシラン、グリシドキシプロピルトリアルコキシシラン、メルカプトプロピルトリアルコキシシラン、並びにこれらのジアルコキシ、モノアルコキシ、トリクロロ、ジクロロ、およびモノクロロ誘導体を含む。これらの間に、ビニルトリアルコキシシラン、アリルトリアルコキシシラン、スチリルエチルトリアルコキシシラン、およびアクリロキシオプロピルトリアルコキシシランの全てがビニル基を有し、およびこれらビニル基と硬化共剤中のビニル基との間のラジカル開始追加反応によって、フルオロエラストマーと共有結合を形成し得てよい。フルオロエラストマーの過酸化物硬化のためのある共剤は、限定されるものではないが、トリアリルイソシアヌル酸塩(ＴＡＩＣ)、トリメタアリルイソシアヌル酸塩(ＴＭＡＩＣ)およびトリアリルシアヌル酸塩(ＴＡＣ)を含む。
【００２６】
本明細書に説明されるある態様は、シリカフィラーと、フルオロエラストマー、パワフルオロエラストマー、フルオロプラスチックおよび他のポリマーとの間の共有結合を供するために効果的な耐熱性シランカップリング剤を対象とする。限定されるものではないが、(１)これらシランカップリング剤のビニル基の反応性が実質的にはＴＡＩＣ、ＴＭＡＩＣおよびＴＡＣのような共剤と同じであることによって、シランカップリング剤は補強に有用ではない自己重合の代わりに、補強効果を供する架橋を形成するためのポリマーマトリクスと大変よく反応し得、(２)補強効果が高温時でさえも存在するように、これらシランの耐熱性および生成される架橋は優れており、および/又は(３)標準カップリング剤と同じように、またこれら実用的なシランは、表面極性を変えることによってシリカフィラーのばらつきを改善し得ることを、少なくともある態様に提供される利点として含む。
【００２７】
ある態様では、シランカップリング剤は式(Ｉ)に示されるような一般的な構造を有する。
2012509979.tif 000010
Ｑはポリマーに共有結合を提供し得る１つの又はそれよりも多い群を含んで成り、およびＺはフィラーに共有結合を提供し得る１つの又はそれよりも多い群を含んで成る。この結合は図１Ａ中の図に図質的に示される。ある例では、１以上のポリマー鎖がＱに共有結合されてよいように、Ｑは多重結合域を含んでよい。この結合の図式は図１Ｂに示される。図１Ｂでは、２つのポリマー鎖は同じであってもよく、又は異なっていてもよい。０、１、２、３および４から独立して選択される各ｍおよびｎであ、ｍ＋ｎの合計は一般的には４である。ある例では、ｎは３およびＱは１であり、又はｎは２およびＱは２であり、若しくはｎは１およびＱは３である。また、ＱおよびＺに選択される正確な置換基に依存して、ｎが４およびＱが０であること、又はｎが０および４であることは可能である。図１Ｃは、例えば、１つ又はそれよりも多いフッ素、塩素又は臭素置換基を含むポリマーがハロポリマーであることを除いて図１Ａと同様である。図１Ｄは、例えば本明細書に説明されるフルオロポリマーのようなフルオロポリマーとして示される。
【００２８】
ある態様では、フィラー面上の１つの又はそれよりも多い群との反応がカップリング剤とフィラーとの間にある共有結合構成物をもたらすように式(Ｉ)のＺ群が選択されてよい。ある例では、限定されるものではないが、ヒドロキシ、アルコキシ、アシルーオキシル、ハロゲン、アミン又は他の適当な加水分解性基を含む加水分解性基であってよい。ある例では、Ｚ群は不安定でおよび開裂され、又は脱水若しくは他の適当なメカニズムを介して除かれることで、式(Ｉ)のＳｉ群がシランをフィラーに共有結合するために、フィラー上の表面部分に共有結合し得る。例えば、フィラーとカップリング剤との間の共有結合の二次形成又は同時形成によって、Ｚはプロトン化し、および水のままであり得るヒドロキシ基であってよい。ある例では、限定されるものではないが、メトキシ、エトキシ、プロポキシ、ブタノキシ、又は飽和状態若しくは不飽和状態であってよいアルキル基を含んで成る他の酸素を含む、ヒドロキシル基を含んで成るアルキル基であってよい。さらに、１つ以上のＺ群がある場合、Ｚ群は同じ、又は異なっていてよい。
【００２９】
ある例では、Ｑ群又は群(ｇｒｏｕｐｓ)は、ポリマーを有する反応が起こってよいように、不飽和の少なくとも１つの部位を含むために選択されてよい。ある例では、さらに以下に説明されるように、Ｑ群は、ポリマーをシランカップリング剤およびフィラーに結合するためのフリーラジカルメカニズムによってポリマーと反応してよい。図示されたＱ群は、以下に説明されおよび示される。ある態様では、１つ以上のポリマー鎖がカップリング剤と反応してよいように、Ｑは２つ又はそれよりも多い不飽和部位を含んでよい。ある態様では、１つ以上のＱ群がある場合、Ｑ群は同じであってもよく、又はＱ群は異なっていてもよい。例えば、フルオロポリマーのようなハロポリマーと言ったポリマーを有するフリーラジカルメカニズムによって反応し得る１つの、又はそれよりも多い二重結合をＺ群は含むことが望まれる。
【００３０】
ある態様では、Ｑ群は以下の
2012509979.tif 000011
の構造式(ＩＩ)を有する化合物を供するために選択されてよく、Ｒ１又はＲ４が構造式(Ｉ)のＳｉ部分に結合する群を含んで成る。Ｒ１が構造式(Ｉ)のＳｉ部分に結合する群を含んで成る例では、Ｒ１はＣ１〜Ｃ６のアルキル(直鎖又は分岐鎖)、Ｃ１〜Ｃ６のヘテロアルキル(直鎖又は分岐鎖)、Ｃ１〜Ｃ６のアルケニル(直鎖又は分岐鎖)、エステル基、ケト基、エーテル基、フェニル又は他の適当な群であってよい。Ｒ４が構造式(Ｉ)のＳｉ部分に結合する群を含んで成る例では、Ｒ４はＣ１〜Ｃ６のアルキル(直鎖又は分岐鎖)、Ｃ１〜Ｃ６のヘテロアルキル(直鎖又は分岐鎖)、Ｃ１〜Ｃ６のアルケニル(直鎖又は分岐鎖)、フェニル、エステル基、ケト基、エーテル基、又は他の適当な群であってよい。Ｒ１およびＲ４の正確な鎖の長さが、フィラーとポリマーとの間の望ましい間隔を供するために選択されてよい。例えば、ポリマーとフィラーとの間の立体障害が低減されるように、構造式(ＩＩ)の環と構造式(Ｉ)のＳｉ群との間の結合基Ｌを有することが望ましいであろう。構造式(ＩＩＩ)および(ＩＶ)はこの結合例を示す。
2012509979.tif 000012
構造式(ＩＩＩ)および(ＩＶ)では、結合鎖ＬはＣ１〜Ｃ６のアルキル(直鎖又は分岐鎖)、Ｃ１〜Ｃ６のヘテロアルキル(直鎖又は分岐鎖)、Ｃ１〜Ｃ６のアルケニル(直鎖又は分岐鎖)、フェニル、エステル基、ケト基、エーテル基、又は他の適当な群であってよい。ある例では、結合鎖は、メチル、エチル、プロピル、イソプロピル、ブチル、ペンチル、ヘキシル、又は例えば窒素、酸素、硫黄のような１つ若しくはそれよりも多いヘテロ原子を含んでもよいし、若しくは含まなくてよい他の炭化水素であってよい。ある例では、結合鎖は、酸素部分およびＳｉ部分に分離している１つの又はそれよりも多い他の群を有する構造式(ＩＩ)の環構造に直接結合された酸素部分を有するエーテル基である。図示された特定のカップリング剤およびリンカーがより以下に詳細に説明されている。構造式(ＩＩＩ)および(ＩＶ)のＲｎは、アルコキシ、アシルーオキシル、ハロゲン、アミン、又は他の適当な加水分解性基であってよい。様々なＲｎ群は同じであってもよく、又は異なっていてもよい。
【００３１】
ある例では、構造式(ＩＩ)、(ＩＩＩ)又は(ＩＶ)のＲ２、Ｒ３、Ｒ５およびＲ６は、互いに２〜６の炭素原子を含んで成り、および例えば少なくとも１つの２重又は３重結合、および例えば任意に硫黄、酸素および窒素のようなヘテロ原子と言った少なくとも１つの不飽和部位を有する、アルキル基であってよい。ある例では、Ｒ２およびＲ６は同じであってもよく、一方で他の例では、Ｒ２およびＲ６は異なっていてもよい。ある例では、Ｒ３およびＲ５は同じであってもよく、一方で他の例では、Ｒ３およびＲ５は異なっていてもよい。ある例では、Ｒ２およびＲ６は互いに同じであり、およびＲ３およびＲ５は互いに同じであってもよい。ある例では、Ｒ３およびＲ５は同じであってもよく、一方で他の例では、Ｒ３およびＲ５は異なっていてもよく、Ｒ２およびＲ６はＲ３およびＲ５とは異なる。例えば、Ｒ３およびＲ５の各々は、以下の構造式(Ｖ)および（ＶＩ)に示されるケト基を供するための酸素であってよい。
2012509979.tif 000013
ある例では、もしＲ２およびＲ６が不飽和の部位を含むならば、その際のＲ３およびＲ５は不飽和の部位がないことを意図されていてもよい。同様に、もしＲ３およびＲ５が不飽和の部位を含むならば、その際のＲ２およびＲ６は不飽和の部位がないことを意図されていてもよい。他の例では、不飽和部位は環構造の原子付近に設置されてよく、該不飽和部位はＲ２およびＲ３又はＲ５およびＲ６内であってよい。不飽和部位の他の設置部位および配置は、この開示の利益を享受する当業者によって容易に選択されるであろう。
【００３２】
構造式(Ｖ)および(ＶＩ)のある例では、Ｒ２およびＲ６の各々は、同じであってもよく又は異なっていてもよいＣ１〜Ｃ６のアルケニルであってよい。図示された化合物が構造式
(ＶＩＩ)（ａ）〜(ＶＩＩ)（ｐ）として図２Ａ〜２Ｄに示され、Ｒｎは、例えば図２Ａ〜２Ｄに示される本明細書にリストされる、例えば図２Ａ〜２Ｄに示されるヒドロキシル、メトキシ、エトキシ等、又は特定の群と言ったこれらの群のいずれかであってよい。さらに、不飽和の部位は末端炭素、又は２つの内部炭素との間であってよい。結合基Ｌはプロピル基(又はイソプロピル基)として図２Ａ〜２Ｄに示されるが、他の群は以下に説明されるものとしてあり得る。さらに、図２Ａ〜２Ｄに示される構造の部分的な、又は完全なフッ素化誘導体は適当な化合物である。構造式(Ｖ)および(ＶＩ)の他例では、Ｒ２およびＲ６の１つはアルケニルであってよい。図示された化合物は、構造式(ＶＩＩＩ)（ａ）〜(ＶＩＩＩ)（ｐ）として図３Ａ〜３Ｄに示される。さらに、また図３Ａ〜３Ｄに示される構造の部分的な、又は完全なフッ素化誘導体は適当な化合物である。
【００３３】
構造式(ＩＩＩ)および(ＩＶ)のある態様では、Ｒ２およびＲ６の各々は以下の構造式（ＩＸ)および(Ｘ)
2012509979.tif 000014
に示されるような化合物を供するために存在しない。Ｒ３およびＲ５は互いに２〜６の炭素原子を含んで成り、例えば少なくとも１つの二重又は三重結合のような少なくとも１つの不飽和部位を有するアルキル基であってよい。Ｌは本明細書に説明されるように結合基であってよく、およびＲｎは例えば本明細書に説明されるような加水分解性基であってよい。構造式（ＩＸ)および(Ｘ)の図示された種は、構造式(ＸＩ)（ａ）〜(ＸＩ)（ｌ）として図４Ａ〜４Ｃに示される。ある例では、Ｒ３およびＲ５の各々は同じであってもよく、一方他の例では、Ｒ３およびＲ５は異なっていてもよい。さらに、また図４Ａ〜４Ｃに示される構造の部分的な、又は完全なフッ素化誘導体は適当な化合物である。
【００３４】
他の態様では、Ｒ４が以下の構造式(ＸＩＩ)
2012509979.tif 000015
に示されるような化合物を供するために存在しなくてよい。構造式(ＸＩＩ)では、Ｒ３およびＲ５は互いにアルキル基であってよく、Ｒ３およびＲ５は同じであってもよく、又は異なっていてもよく、２〜６の炭素原子を含んで成り、および例えば少なくとも１つの二重又は三重結合である、少なくとも１つの不飽和部位を有する。Ｌは本明細書に説明されるように結合基であってよく、およびＲｎは例えば本明細書に説明されるように、加水分解性基であってよい。構造式(ＸＩＩ)の図示された種は、構造式（ＸＩＩＩ）（ａ）〜（ＸＩＩＩ）（ｄ）として図５に示される。さらに、また図５に示される構造の部分的な、又は完全なフッ素化誘導体は適当な化合物である。
【００３５】
本明細書に説明されるシランカップリング剤の図示された例は、シラン化合物の既知の生成方法を使用して合成されてよい。例えば、ハロ又はアルコキシシランはグリニャール試薬(Ｒが有機基であり、およびＸがハロゲンであるＲＭｇＸ)、又は例えばＲが以下の反応スキームに示されるような有機基であるＲＬｉのようなアルカリ金属有機物と反応してよい。
2012509979.tif 000016
シランカップリング剤を合成する別の方法は、例えば、クロロプラスック酸、過酸化ｔ−ブチル、およびアミン錯体のような触媒存在下でオレフィンの合成を通したものである。シリコンは一般的には最小置換炭素になる。
2012509979.tif 000017
ヒドロシリル化は、例えば以下の反応スキームに示されるように不飽和側鎖をシリル化するためにカールシュテット触媒（Ｐｔ２{[(ＣＨ２＝ＣＨ)Ｍｅ２Ｓｉ]２Ｏ}３）の存在下で起きる。
2012509979.tif 000018
他の例では、またオルガノシランは、有機ハロゲン化物と熱および銅触媒を使用するシリコンとの直接合成によって生成される。
2012509979.tif 000019
【００３６】
ある態様では、シランカップリング剤は様々なメカニズムを介してフィラーと反応してよい。ある手段では、ポリシロキシリンケージを有する縮合生成物を供給するために、シランは追加的シランカップリング剤とまず反応してよい。次に、シランの有機基のフィラーの表面への水素結合がまず起こる。表面からのプロトンがカップリング剤の有機基へ寄付され、続いて水のロス(脱水)があってもよく、および次いでフィラー面とシランとの間の後のリンケージが水のロスを起こしてもよい。全体プロセスの図は、ジェネリックシランを使用する図６に示される。
【００３７】
シランカップリング剤に使用されてよい図示された有機基は、限定されるものではないが、Ｍｅがメチル、Ｅｔがエチル、ｎＰｒがｎ−プロプリ、ｎＢｕがｎ−ブチル、およびＡｃがアセチルである、−ＳｉＣｌ３、−ＳｉＢｒ３、−ＳｉＦ３、−Ｓｉ（ＯＭｅ）３、−Ｓｉ（ＯＥｔ）３、−Ｓｉ（ＯｎＰｒ）３、−Ｓｉ（ＯｎＢｕ）３  、−Ｓｉ（ＯＥｔＢｕ）３、−Ｓｉ（ＯＡｃ）３を含む。シラン群の置換基は同じである必要はない。ある例では、置換基のうち３つは同じであってよく、置換基のうち２つは同じであってよく、又は置換基の３つ全てが異なっていてもよい。いずれにしろ全ての置換基が同じであろうとなかろうとも、シランの全ての置換基が加水分解性基であることが望まれる。
【００３８】
ある態様では、シランカップリング剤は図７にある構造式(ＸＩＶ)、（ＸＶ）又は（ＸＶＩ）に示されるように化合物の形をとってよく、ある例では本明細書に各々ＴＡＩＣ-シラン、ＴＭＡＩＣ-シランおよびＴＡＣ-シランと呼ばれている。ＴＡＩＣ-シランの特定の例は、構造式（ＸＶＩＩ）（ａ）〜（ＸＶＩＩ）（ｐ）として図８Ａ〜８Ｄに示され、ＴＭＡＩＣ-シランの特定の例は、構造式（ＸＶＩＩＩ）（ａ）〜（ＸＶＩＩ）（ｐ）として図９Ａ〜９Ｄに示され、およびＴＡＣ-シランの特定の例は、構造式（ＸＶＩＩＩＩ）（ａ）〜（ＸＶＩＩＩ）（ｐ）として図１０Ａ〜１０Ｄに示される。図８〜１０の結合基がプロピル基又はイソプロピル基である一方、他の結合基は本明細書に説明されるものとしてあり得る。構造式(ＸＩＶ)〜（ＸＶＩＩＩ）(ｐ)で示される化合物内にある２つのビニル基の反応性は同一であり、またＴＡＩＣ-シラン、ＴＭＡＩＣ-シランおよびＴＡＣ-シランの良好な耐熱性によって、ＴＡＩＣ-シラン、ＴＭＡＩＣ-シランおよびＴＡＣ-シランは一般的にフルオロエラストマーと共に使用される高温用途に利用し得る。特に、ＴＡＩＣ-シランは硬化率、硬化状態および熱安定性の良好なバランスにより改善された特性を提供し得る。さらに、さらに図７〜１０に示される構造物の部分的又は完全なフッ素化誘導体は適当な化合物である。
【００３９】
ある態様では、構造式(ＸＩＩＩ)〜ＸＶＩＩＩ(ｐ)の化合物を合成するために、ベース構造はヒドロシリル化されてよく、例えばＴＡＩＣ、ＴＭＡＩＣ、又はＴＡＣベース構造はヒドロシリル化され得る。例えば、ＴＡＩＣ、ＴＭＡＩＣ、およびＴＡＣと、カールシュテット触媒の存在下で適切なトリ官能(トリエトキシ、トリメトキシ、又はトリクロロ)シランとのヒドロシリル化はシランカップリング剤を提供し得る。例として、ＴＡＩＣ-シランのある合成ルートは、トリエトキシシリル基およびカールシュテット触媒を使用する上記テキストに示される。
【００４０】
ある例では、シランカップリング剤の熱安定性をさらに改善するために、構造の変性は
(１)１つ又はそれよりも多いハロゲン化物を含むためのリンカー構造を変えることを含む。例えば、プロピルリンカーは全フッ素化されたプロピルリンカー（-ＣＨ２-ＣＨ２-ＣＨ２-ｔｏ-ＣＦ２-ＣＦ２-ＣＦ２-）に変えられてよく、(２)リンカーをフェニルおよびビフェニル構造のような熱安定的な芳香族に変えることを含み、(３)カップリング剤をｄｉｐｏｄａｌシラン結合することを含む。さらに、またリンカーの長さは熱安定性に過度な犠牲をはらうことなく、反応性ビニル基のベストな流動性を得るために変え得る。一般的に、より良い安定性は、より長いリンカーを使用するよりも、例えばエチル又はプロピルリンカーのようなより短いリンカーを使用する場合に見られる。このような変化例は、シランカップリング剤の他の部位への結合部位を表す波線のある図１１に図示された結合基種に示される。図示されたリンカーは、１〜６の炭素原子(直鎖又は分岐鎖)、フェニル基、ビフェニル基、フルオロ基又は本明細書に説明される他の置換基を有するリンカーを含む。
【００４１】
ある態様では、フィラー面を修飾することによって異なる特性が得られる。まず、シリカフィラーの表面極性は著しく変えられる。例えばシラン処理の前に、シリカフィラー(ヒュームド又は析出)は大変高い表面エネルギーを有する。シリカフィラーは、しばしば割れ発生部位になり、それ故に合成物の機械的特性を低下させるポリマーマトリクスに大きな凝集物を形成する傾向がある。シリカフィラーがシランカップリング剤で取り扱われる際、シリカフィラーの表面エネルギーは著しく低下し、およびフルオロエラストマーの表面エネルギーと同様になる。もし、完全なるシランの保護（又はカバレージ,ｃｏｖｅｒａｇｅ）が得られたならば、これら修飾フィラーはそれ程多く水分を吸収しないか、又は水蒸気でさえ全く吸収しないであろう。結果として、フィラーはフルオロエラストマーに混ぜ合わせられる際、フルオロエラストマーにとてもよく分散するであろう。次に、シランは反応する。フルオロエラストマー等の硬化条件では、これらシランのビニル基はポリマーの官能基と(フィラー表面で架橋へとつながる)反応し、それ故にフィラーをポリマーへ共有結合させるであろう。例えば、フィラー表面上に共有結合したゴム(ｒｕｂｂｅｒ)であってよい。結合ゴムは、ゴムの機械的特性を決定し得る。
【００４２】
ある特有のポリマー-フィラーシステムと異なるシステム又は異なる条件でのゴムのコンテンツおよび特性を比べる際、結合ゴムはポリマーおよびフィラーの化学的および物理的性質に敏感であると同時に結合ゴムが単離され、および測定される実験的条件(温度、溶媒等)にも敏感であると言ったいくつかの要因が考えられる。本明細書に説明されるシランカップリング剤を使用して得られる共有結合したゴムは、物理的引力がフィラー表面近くにあるポリマー層につながるポリオレフィン-カーボンブラックシステムで得られる共有結合したゴムと大変異なる。シリコン-酸素、シリコン-炭素、および炭素-炭素(一重)結合の結合解離エネルギーであって、シリカ表面が修飾されるＴＡＩＣ-シランシリーズでの化学結合の主な種類である結合解離エネルギーは約３７０〜５７０ｋＪ／ｍｏｌである。それに比べて、カーボンブラック上のポリオレフィンの吸収エネルギーは、一般的に約１０〜３５ｋＪ／ｍｏｌ(少なくともマグニチュード・ウェーカーのあるオーダー)である。共有結合したゴムにある非常に強い結合は、ポリマー化合物の非常に高い耐熱性を供する際に助力し得る。
【００４３】
ある態様では、これらのシランカップリング剤を使用するケイ酸表面の表面修飾は、標準的な手順によって実行され得る。カップリング剤は、水性アルコールからの沈殿物、水性溶液からの沈殿物、スプレーオン方法による粉末上にあるバルク沈殿物、全体ブレンド方法、無水液相沈殿物、気相沈殿物、スピンオン沈殿物およびスプレーアプリケーションによって基体に適用され得る。クロロシランにとって、クロロシランはアルコール溶液から沈殿され得る。特徴的なアプリケーション手順が選択されてよいにもかかわらず、シランカップリング剤の反応は便利な目的のため４つのステップに分類され得る。まず、３つの加水分解性基の加水分解が起こる(水は溶媒に存在し、又大気から表面で吸収される)。オリゴマーへの縮合は次のとおりである。次いで、オリゴマーは水素結合を表面上のヒドロキシル基に形成する。最後に、乾燥又は硬化の間、共有結合が水の同時ロスで基体に形成される。シランの加水分解性の沈殿のある例は図６に示される。シリカ粒子の表面へ共有結合されるＴＡＩＣ-シランを示している図は、図１２に示される。使用する際、シリカフィラーは図１１に示されるように単一の球状粒子としてめったに存在しない。多くの例では、シリカフィラーは真珠のひもと同様にシリカフィラー自身を配置する。
【００４４】
ある態様では、実質的にはフィラー表面上にある全ての接触しやすいヒドロキシル部位(又は他の反応性部位)が、シランカップリング剤で修飾され得るように過剰なシランカップリング剤が使用されてよい。他の例では、シランカップリング剤と一体となった完全な被覆は必要ではない。フェニルトリエトキシシラン、ペンタフルオロフェニルトリエトキシシラン、ｐ−トリルトリメトキシシラン、ｐ−トリフルオロメチルテトラフルオロフェニルートリエトキシシラン等のような高温シランは、カップリングシランの表面濃度を希薄化するためにシランカップリング剤と共に混合され得る。これら高温シランは、フィラーの表面極性を修飾する場合のみ被覆剤として役立つが、共有結合を実質的な程度へ形成しない。
【００４５】
ある例では、シランカップリング剤に使用される正確なフィラーは決定されない。特に多くの異なるタイプのフィラーが使用されてよく、およびある例では１つ以上のタイプのフィラーが使用されてよい。限定されるものではないがシリカ、析出シリカ、非晶質シリカ、ガラスシリカ、ヒュームド・シリカ、溶融シリカ、石英、ガラス、アルミニウム、アルミーケイ酸塩(例えば、粘土)、銅、スズ、タルク、無機酸化物(例えば、Ａｌ２Ｏ３、Ｆｅ２Ｏ３、ＴｉＯ２、Ｃｒ２Ｏ３)、スチール、鉄、アスベスト、ニッケル、亜鉛、銀、鉛、大理石、チョーク、石膏、バライト、グラファイト、カーボンブラック、例えばカーボンブラック処理されたシリコンのような処理カーボンブラック、および１つの又はそれよりも多い表面反応群を含み、又は１つの若しくはそれよりも多い表面反応群を含むために化学的に修飾され得る他の粒子、粉末および材料を、使用され得るフィラーの図示されたタイプは含む。
【００４６】
フィラーと同様に、シランカップリング剤と共に使用される正確なポリマーは変わってよい。ある態様では、１つの又はそれよりも多い２重結合、ハロゲン、脱離基を含むポリマー又はフリーラジカルメカニズムによって反応し得るポリマーは、本明細書に説明されるシランカップリング剤と共に使用されてよい。限定されるものではないが、高密度ポリエチレン、ナイロン、ポリカーボネート、ポリエーテルサルフォン、ポリフェニレンオキサイド、ポリフェニレンサルファイド、ポリプロピレン、ポリスチレン、ポリウレタン、ポリサルフォン、ポリビニルクロライド、ポリアミド、ポリイミド、ポリアミドーイミド、ポリブチレン、ポリブチレンテレフタラート、ポリエポキシド、および他のポリマーを図示されたポリマーは含む。ある例では、シングルタイプのポリマー、異なるポリマー、混合ポリマー等が使用されてよい。それ故に、フルオロポリマーをカップリング剤と組み合わせて使用する本明細書に説明される例では、フルオロポリマーは１つの又はそれよりも多い他のポリマーに置換されてもよく、又は１つの又はそれよりも多い他のポリマーと組み合わせて使用されてもよい。
【００４７】
ある態様では、フルオロポリマー、クロロポリマーおよびブロモポリマーのようなハロポリマーが使用されてよい。また、例えばクロロフルオロポリマーおよびブロモフルオロポリマーのような２つの又はそれよりも多い異なるハロ置換基を含む混合ハロポリマーが使用されてよい。また、限定されるものではないが、窒素、酸素、硫黄および窒素、酸素および硫黄から形成されるヘテロ群を含んで成るヘテロ原子を、ハロポリマーは含んでよい。本明細書に開示される架橋剤との使用における特別な興味はフルオロポリマーであり、該フルオロポリマーは、炭素-フッ素結合の不活性によって架橋することは難しい。フルオロエラストマーは、一般的にフルオロアルケンのラジカル共重合、三重合又はテトラ重合によって合成される。フルオロエラストマーの例は、フッ化ビニリデン(ＶＤＦ又はＶＦ２)のユニット、およびテトラフルオロエチレン(ＴＦＥ)、ヘキサフルオロプロピレン(ＨＦＰ)、クロロトリフルオロエチレン（ＣＴＦＥ）、フッ化ビニル(ＶＦ)、エチレン(Ｅ)、プロピレン(Ｐ)およびパーフルオロ(アルキルビニルエーテル)(ＰＡＶＥ)のような
主たるモノマーを含む少なくとも１つの他の共重合可能なフッ素のユニットを含んで成る共重合を含む。ＰＡＶＥの特定の例は、パーフルオロ(メチルビニルエーテル)(ＰＭＶＥ)、パーフルオロ(エチルビニルエーテル)、およびパーフルオロ(プロピルビニルエーテル)を含む。
【００４８】
また、ある態様では、フルオロエラストマーは水溶性重合開始剤および界面活性剤の超過した分量を使用するエマルジョン重合プロセスで生成される。生じたフルオロエラストマーは脱気され(例えば、非反応モノマーから除去される)、凝固され、ろ過され、および洗浄されるべきラテックス状のリアクターから出てよい。また、フルオロエラストマーは懸濁液重合プロセスで生成され得、重合は１つの若しくはそれよりも多いモノマー又は水に溶解したモノマーを有した有機溶媒を分散し、および油溶性の有機過酸化物を使用することによって実行される。界面活性剤又は緩衝材は、一般的には使用されず、およびフルオロエラストマーは、例えば凝固の必要なく直接ろ過され、および次いで洗浄されてよいポリマー粒子の形状で生成され、それ故エマルジョンプロセスから生じるフルオロエラストマーよりもクリーンなポリマーが生成される。また、フルオロエラストマーポリマー鎖が実質的にはイオン末端基がないことによって、ムーニー粘度は相対的に低く、およびポリマーはエマルジョンプロセスによって生成されるポリマーと比べてプロセス可能性を改善している。
【００４９】
ある態様では、パーフルオロエラストマーは本明細書に説明されるシラン修飾フィラーと共に使用され得る。パーフルオロエラストマーは一般的には、少なくとも２つの主たる全フッ素置換されたモノマーの共重合されたユニットを有する一定の形を持たないポリマー組成物である。一般的には、主たるモノマーの一つはパーフルオロレフィンであり、その一方で他のモノマーはパーフルオロビニルエーテルである。代表的な全フッ素置換されたオレフィンはテトラフルオロエチレンおよびヘキサフルオロプロピレンを含む。適当な全フッ素置換されたビニルエーテルは、構造式ＣＦ２＝ＣＦＯ（ＲｍＯ）ｎ（ＲｋＯ）ｊＲｆを含む。ＲｍおよびＲｋは２〜６の炭素原子の異なる直線又は分岐パーフルオロアルキレン基であり、ｍ、ｎおよびｊは独立して０〜１０であり、およびＲｆは１〜６の炭素原子を有するパーフルオロアルキル基である。パーフルオロエラストマーは優れた商業的成功を得ており、および厳しい環境に直面する多種多様なアプリケーションで使用されており、特に、高温への暴露およびアグレッシブな化学が起きるパーフルオロエラストマーの最終用途において使用されている。例えば、これらポリマーは航空機エンジンの密封に、石油採掘デバイスに、および高温で使用される産業デバイスの密封部品にしばしば使用される。パーフルオロエラストマーの優れた特性は、これら組成物でポリマーの骨格の主たる部分を作り上げる共重合された全フッ素置換されたモノマーユニットの安定性および不活性に寄与し得る。このようなモノマーはテトラフルオロエチレンおよび全フッ素置換されたビニルエーテルを含む。完全にエラストマーの特性を発展させるために、パーフルオロエラストマーは一般的には架橋されており、例えば加硫されている。そのために、硬化部位モノマーの小さな量が全フッ素置換されたモノマーユニットと共重合され得る。
【００５０】
他の態様では、重合可能な官能基を末端に有するポリ(パーフルオロアルキレン酸化物)はあるポリマー、例えば低ガラス遷移温度および低温度柔軟性を有するポリウレタンを準備するために重合され得る。例えば、ポリ(パーフルオロアルキレン酸化物)過酸化物が、良好な低温度柔軟性を有するブロック共重合体を作る際に、エチレン化された不飽和モノマーと共に使用され得る。官能基のない末端部分を有する全フッ素置換されたエーテルは、真空ポンプ流体としての使用に商標“クライトックス”および“フォンブリン”で販売される。例えば、Ｇ．Ｃａｐｏｒｉｃｃｉｏらの２１  ＩＮＤ．ＥＮＧ．ＣＨＥＭ．ＰＲＯＤ．ＲＥＳ．ＤＥＶ．５１５〜１９（１９８２）参照のこと。
【００５１】
ある例では、ジヒドロキシポリフルオロエーテルで架橋されたフルオロエラストマーの組成物が使用されてよい。ジヒドロキシポリフルオロエーテルは分岐部分を含んでよく、繰り返しユニット--ＣＦ２Ｏ--を含むランダムな共重合体であり、又は部分的にフッ素置換された繰り返しユニットを含む。他の例では、パーフルオロポリエーテルポリマーは例えば、米国特許第５,０２６,７８６号に説明されるように準備されてよい。これらパーフルオロポリエーテルはランダムに分配されたパーフルオロキシアルキレンユニットを含んで成る。また、ヨーロッパ特許公報第２２２,２０１号は、本明細書に説明されるカップリング剤と共に使用され得るあるパーフルオロポリエーテルを含んで成る加硫可能なゴム混合物を記載している。これらパーフルオロポリエーテルは、臭素化又はフッ化末端基を有する。ヨーロッパ特許公報ナンバー３１０,９６６は、あるパーフルオロポリエーテルを含んで成るゴム混合物を記載している。これらパーフルオロポリエーテルは、パーフルオロアルキル末端基を含んで成る。
【００５２】
ある態様では、官能基を持つフルオロ脂肪族化合物モノーおよびポリエーテルを含んで成るあるフッ化エーテル組成物類は、例えば米国特許第５,３８４,３７４号および米国特許第５,２６６,６５０号で説明されているように使用されてよい。
【００５３】
限定されるものではないが、フルオロエラストマー、パーフルオロエラストマー等を含むシラン修飾フィラーとの使用に適当なポリマーは、限定されるものではないが、デュポンパフォーマンスエラストマーエラストマーＬＬＣ(ウィルミントン,ＤＥ)、デュポンー三井フロロケミカル会社(日本)、ＡＧＣケミカルアメリカ(エクストン,ＰＡ)、ソルベイソレクシス(イタリア)、ダイキン工業(日本)、ゼオンコーポレーション(日本)、エクスフルアーリサーチコーポレーション(オースティン,ＴＸ)および他のケミカルサプライヤーを含む商業的な多数のソースから得られる。
【００５４】
組成物の作成段階では、シランカップリング剤は、第１の段階でフィラー面に結合されてよく、および結果として生じた生成物は第２の段階でポリマーと反応し得る。他の例では、シランカップリング剤は第１の段階でポリマーと反応させてよく、また次いで第２の段階でフィラー面と反応させてよい。しかし、他の例では、ポリマー、フィラー、およびシランカップリング剤は、シランカップリング剤を介してフィラーに結合されるポリマーを含む組成物を供するために全て一緒にミックスされてもよく、又はブレンドされてもよい。正確な一連の事象が使用されるにもかかわらず、結果として生じる組成物はシランカップリング剤を介してポリマーに共有結合されるフィラーを含む。結果として生じる組成物の図は、図１３に示される。ある例では、フリーラジカルはまず例えば、酸素、窒素又は硫黄のような１つ又はそれよりも多いヘテロ原子を含む例えば、分岐アルキル分子のような適当な種を使用して作り出される。この開始段階では、フリーラジカルはアルキル分子をライト、熱、過酸化物のような開始剤、塩素ガス、臭素又は他の共通に使用されるフリーラジカル開始剤にさらすことによって作り出されてよい。形成されるフリーラジカルは、フリーラジカルを含むシラン-修飾フィラーを形成するために、シラン-修飾フィラーと共に反応してよい。フリーラジカルフィラーはポリマーを、シラン修飾フィラーへ共有結合させるためおよび/又はよりフリーラジカルを作り出すための１つの又は一連の伝播システムでポリマーと共に反応し得る。１つの又はそれよりも多い最後のステップでは、フリーラジカルフィラーは多数のポリマー分子と反応し、およびシランカップリング剤を介してフィラーに共有結合されるポリマーを生じさせてよい。そのようなフリーラジカル反応およびフリーラジカル反応を行うための適当な状態は、この開示の利益を享受する当業者によって容易に選択されるであろう。
【００５５】
追加構成材はポリマー-シランカップリング剤-フィラー組成物に又はポリマー-シランカップリング剤-フィラー組成物と共に使用されてよい。例えば、添加剤、粘度調整剤、加工助剤等が使用される。そのような追加構成材の例は、限定されるものではないが、オゾン劣化防止剤、酸化防止剤、可塑剤、樹脂剤、難燃剤、潤滑剤、例えば硫黄、硫黄供与体、活性剤、促進剤、過酸化物、シックナー、シンナー、溶剤、塩のような１つの又はそれよりも多い硬化剤、および他の材料を含む。
【００５６】
材料の加工において、ミル、ミキサー、鋳型、カレンダーデバイス、押出機等のような様々なデバイスが使用されてよい。例えば、材料はブレンドされ、オープン粉砕され、(スコーチを避けるために温度制御を含んでよい)内部ミキサーと共に混合され、又はその他適当なデバイスと組み合わせられてよい。１つのパス又は多数のパスの混合が使用されてよい。高いせん断混合が良好なばらつきを得るために使用されてよい。材料はさらに混合に役立てるために１つの又はそれよりも多い追加段階で再加工させてよい。材料と共に使用されてよい図解の成形過程は、限定されるものではないが圧縮、移送および射出成形、押出成形並びにカレンダー加工を含む。圧縮成形では、予備成形品は結果として生じた材料に望ましい形状又は大きさを供するために使用されてよい。射出成形では、材料は鋳型に高圧で注入されてよい。カレンダー加工は、材料のシーツを生成するために使用されてよい。カレンダー加工のための化合物は、カレンダー加工を助力するために中位の又は低位の粘度材料を供するために、粘度調整剤と共に使用されてよい。また、材料は押出成形によって形づくられてよい。例えば、材料は望ましい形状を与えるための硬化温度の下で成形型を通ってよい。離型剤は、予備成形品、鋳型およびこれらデバイスから圧縮され、又は生成される材料の除去を助力するための他の部品に使用されてよい。
【００５７】
フィラーの表面上にあるシランの存在によって、フィラーのばらつきおよび結果として生じる組成物の機械的特性により効果を与え得る。図１４Ａ、ＢおよびＣは、異なるフィラー濃度で熱安定性のあるシランカップリング剤修飾シリカで満たされるポリマーの概略図である。図１４Ａは、主たるシリカ凝集物によって形成されるあるクラスターの局所構造を示す。図１４Ｂは、ゲル点Φ＊上に集まったフィラークラスターを示す。シランでフィラーの表面を修飾し、およびそれに続きシランを介してポリマーへ結合させることによって、ペイン効果(また、フレッチャー-ゲント効果)の低減が得られてよい。ペイン効果は、フィラーの３次元ネットワーク(非処理のシリカフィラーおよびシリカフィラーに処理されるシランによるペイン効果を示す図１５参照)の破損による小さな歪み()で現れる非直線性である。貯蔵弾性率Ｇ,は動的歪みの機能としてプロットされる。歪みが除かれ、又は元のレベルへ引き下げられると、ネットワークは改善し、およびこの過程がヒステリシスを作り出す。ヒステリシスは構成部品の耐用期間に弊害をもたらし得る熱を作り出す。シランカップリング剤をフィラー面へ加え、および変性されるフィラーをポリマーへ共有結合することによって、このヒステリシスを低減しおよびエネルギー消失を低減し得、該エネルギー消失は材料から生成されるパーツ又は組成物の全体的な使用耐用期間を順に増し得る。
【００５８】
ある例では、本明細書に開示される組成物は、裸孔を通して燃料の抽出に使用されるパッカーのようなダウンホールのツールおよびデバイスに使用されてよい。例えば、構造に係合するための調査に用いるモジュール式のワイヤーラインツール又はドリルツールのようなダウンホールツールは、圧力測定し、および流体サンプルを得るために使用されてよい。流体は、一般的には調査で入口を通してダウンホールツール中に引き込まれる。ある例では、タイト、低浸透性、フォーメーションのような、サンプル調査はしばしば二重の可膨張式パッカーアッセンブリによって置換される。そのような調査例およびパッカーシステムの例は、例えば米国特許第７,３９２,８５１号、第７,３６３,９７０号、第７,３３１,５８１号、第６,１８６,２２７号、第４,９３６,１３９号、第４,８６０,５８１号および第４,６６０,６３７号で表され、並びにシュランベルジェに与えられ、全体のコンテンツは全ての目的のための参照として本明細書に組み込まれる。ある形態では、パッカーは例えば弾力性のある構成部品、ハウジングおよび破裂板を有して成る。圧縮される際、弾力性のある構成部品はウェルの環を封じ込めるために用いられ、およびハウジングは、環の流体によってハウジングのピストンヘッドにかけられる圧力に応じて、弾力性のある構成部品を圧縮するために用いられてよい。ハウジングは環との流体連結を確立するための一部を含む。流体によってもたらされる圧力が所定の閾値を超え、破裂板を破裂させるまで、破裂板は、ポートから入りピストンヘッドと接触する環内の流体を保護するために用いられる。別の形態では、二重パッカー構成部品は、本明細書に説明される１つ又はそれよりも多い材料を含んで成るパッカー構成部品の一方又は両方と共に使用されてよい。例えば、パッカー構成部品は、表面下のフォーメーションを貫通する掘削孔中のワイヤーラインによって伝えられるダウンホールツールに沿って相隔てられてよい。ワイヤーラインツールは例証されているが、また、ドリルストリング、コイル状チューブ等によって伝えられる他のダウンホールツールは、そのような課題のために適している。膨張した際、パッカー構成部品は掘削孔壁の一部を密封又は分離するために協同し、それによって周囲のフォーメーションから流体流れを起こす流域を与える。パッカーアッセンブリの他のパッカーおよび構成部品は、本明細書に説明される１つ又はそれよりも多い組成物を使用して生成されてよい。ある態様では、組成物は開放孔帯状分離のための膨潤性パッカーに使用されてよい。例えば、本明細書に説明されるフルオロエラストマー組成物は、膨潤性材料が膨潤率を落とすためのバリアコーティングとして使用され得る。
【００５９】
ある態様では、本明細書に開示される組成物は、例えばマッドモーターのステーター又はローター上のコーティングのような、１つの又はそれよりも多いデバイスを被覆するために使用されてよい。例えば、組成物は回転性の駆動を掘削アッセンブリへ与えるモーターに使用されてよい。それらを使用する実例となるマッドモーターおよびアッセンブリは、例えば共通に与えられる米国特許第７,２８９,２８５号、第６,４１９,０１４号、第５,７２７,６４１号、第５,６１７,９２６号、第５,３１１,９５２号に説明される。これによる各々の全体の開示は全ての目的のための参照として本明細書に組み込まれている。ある例では、本明細書に説明される組成物は、シュランベルジェによるＭＤＴ(モジュール式フォーメーション動的テスター)のようなフォーメーションテスター、浸透性プルーブ、パワードライブパッド、並びに油田およびガス調査のためダウンホールに共通に使用される他の構成部品およびツールに使用される。
【００６０】
ある特定の例は、本明細書に説明される材料および組成物のさらなるいくつかの側面、特徴および例を例証するためにより詳細に以下に説明される。
【実施例１】
【００６１】
ＴＡＩＣ-シランは、以下の構造式(ＸＩＸ)を有するシランカップリング剤を供するためのカールシュテット触媒の存在下でトリアリルイソシアヌル酸塩をトリメトキシシラン（ＭｅＯ）３ＳｉＨ）と反応させることによって生成され得る。
2012509979.tif 000020
構造式(ＸＩＸ)のＴＡＩＣ-シランは、ＴＡＩＣ-シラン修飾フィラーを供するためにフィラーへ共有結合され得る。ＴＡＩＣ修飾フィラーは、フリーラジカルメカニズム(図１６Ａ〜Ｃ参照)を介してポリマーとの反応によって、例えばフルオロポリマーのようなポリマーに共有結合され得る。図１６Ａを参照すると、第１ステップでフリーラジカルは、フリーラジカルフォーメーションへ影響を受けやすい１つの又はそれよりも多い分子を使用して作り出され得る。そのようなフリーラジカルは、熱、ライト、過酸化物、塩素ガス、臭素又は他の材料のような開始剤の存在下で形成されてよい。一旦、ラジカルが形成されると、シラン修飾フィラーは反応混合物に加えられてよく、およびフリーラジカルはラジカルシラン修飾フィラーを形成するための不飽和部位又はシランカップリング剤の部位と共に反応し得る。伝播ステップ(図１６Ｂ参照)では、ポリマー分子はラジカルシラン修飾フィラーに結合されてよい。最後のステップでは、末端鎖(図１６Ｃ)が供するために生じてよい。
【実施例２】
【００６２】
実施例１と同様のある態様では、Ｃａｂ−ｏ−Ｓｉｌ Ｍ−５シリカを扱うＴＡＩＣーシランは以下のプロトコルに従って生成された。：２５０ｍＬのフラスコへ、Ｃａｂ−ｏ−Ｓｉｌ Ｍ−５シリカおよび１００ｍＬのアセトンを加える。攪拌ホットプレート上にフラスコを置き、および混合物が均一な懸濁液を形成するまで攪拌する。攪拌中、ＴＡＩＣ-シラン((ＶＩＩ)(ａ)、Ｒｎ＝エトキシ基)を１．９ｇ加える。４５℃まで懸濁液を加熱し、および維持し、そして、少なくとも２時間攪拌する。懸濁液を室温へ冷却する。ＴＡＩＣ−処理されたシリカと適当なポリマーとの混合の２つの方法が望ましい。湿式混合手順において、適当なポリマーのアセトン溶液の中にシリカフィラー懸濁液に処理されるＴＡＩＣ-シランを加え、および均一な混合物が形成されるまでウェルをかき混ぜる。内部ミキサーを使用して他の添加物を混ぜ合わす前に混合物を乾燥させる。乾式混合手順において、シリカフィラーに処理されるＴＡＩＣ-シランは遠心分離を通して溶媒から分離され、およびポリマーおよび全添加物と共に混合させる前に乾燥される。実験条件では、湿式混合手順はより好ましい混合結果を生み出す。赤外線スペクトルが得られ(図１７参照)、ＴＡＩＣ-シランカップリング剤がシリカと反応することを裏付けた。
【実施例３】
【００６３】
ＴＭＡＩＣ-シランカップリング剤は、以下に示される構造式（ＸＸ）を有するシランカップリング剤を供するためにカールシュテット触媒の存在下でトリメタリルイソシアヌル酸塩をトリメトキシシラン（ＭｅＯ）３ＳｉＨ）と反応させることによって生成され得る。
2012509979.tif 000021
構造式（ＸＸ）のＴＭＡＩＣ-シランはＴＭＡＩＣ-シラン修飾フィラーを供するためにフィラーに共有結合され得る。ＴＭＡＩＣ修飾フィラーは、フリーラジカルメカニズムを通したポリマーとの反応によって、例えばフルオロポリマーのようなポリマーに共有結合され得る。
【実施例４】
【００６４】
ＴＡＣ-シランカップリング剤は、以下に示される構造式（ＸＸＩ）を有するシランカップリング剤を供するためにカールシュテット触媒の存在下でトリアリルシアヌル酸塩をトリメトキシシラン（ＭｅＯ）３ＳｉＨ）と反応させることによって生成され得る。
2012509979.tif 000022
構造式（ＸＸＩ）のＴＡＣ-シランはＴＡＣ−シラン修飾フィラーを供するためにフィラーに共有結合され得る。ＴＡＣ修飾フィラーは、フリーラジカルメカニズムを通したポリマーとの反応によって、例えばフルオロポリマーのようなポリマーに共有結合され得る。
【実施例５】
【００６５】
特定のポリマー、フィラーおよびカップリング剤は、フィラーをポリマーへ共有結合するために一緒に混合されてよい。ある例では、特定のポリマーは、フッ化ビニリデン（ＶＤＦ）、テトラフルオロエチレン(ＴＦＥ)、ヘキサフルオロプロピレン(ＨＦＰ)、クロロトリフルオロエチレン(ＣＴＦＥ)、パーフルオロ(メチルビニルエーテル)（ＰＭＶＥ）を含んで成るパーフルオロ(アルキルビニルエーテル)（ＰＡＶＥ）、フッ化ビニル（ＶＦ）、エチレン(Ｅ)、プロピレン(Ｐ)等から成る群から選択され得る１つ又はそれよりも多いフルオロポリマーであってよい。単独で又はフルオロポリマーと組み合わせて使用されてよい他の適当なポリマーは、限定されるものではないが、ポリエチレン(ＰＥ)、ポリプロピレン(ＰＰ)、スチレンブタジエンゴム(ＳＢＲ)、エチレンプロピレンジエンモノマー(ＥＰＤＭ)、ニトリルブタジエンゴム(ＮＢＲ)、水素化ニトリルブタジエンゴム(ＨＮＢＲ)、シリコン、フルオロシリコン、およびその組合せを含む。例えば、ＶＤＦ、ＴＦＥおよびＨＦＰの共重合体であるテクノフロンＰ７５７(ソルベイソレクシス)が使用されてよい。
【００６６】
特定のフィラーとして、沈殿シリカ、非晶質シリカ、ガラスシリカ、ヒュームド・シリカ、溶融シリカ、石英、ガラス、アルミニウム、アルミーケイ酸塩(例えば、粘土)、銅、スズ、タルク、無機酸化物(例えば、Ａｌ２Ｏ３、Ｆｅ２Ｏ３、ＴｉＯ２、Ｃｒ２Ｏ３)、スチール、鉄、アスベスト、ニッケル、亜鉛、銀、鉛、大理石、チョーク、石膏、バライト、グラファイト、カーボンブラック、シリコン処理カーボンブラックのような処理カーボンブラック、並びに１つの又はそれよりも多い表面反応基を含み、又は含むために化学的に修飾され得る他の粒子、パウダーおよび材料の１つ又はそれよりも多いものが使用されてよい。ヒュームド・シリカＣａｂ−ｏ−ＳｉｌＭ５(キャボット)は使用され得るフィラーのある例である。
【００６７】
本明細書に説明される１つ又はそれよりも多いシランカップリング剤が使用されてよい。例えば、ＴＡＩＣ-シラン((ＶＩＩ)(ａ)、Ｒｎ＝エトキシ基)はある例として使用され得る。
【００６８】
本明細書に開示される例の要素を導く際、冠詞“ａ”、“ａｎ”、“ｔｈｅ”および“ｓａｉｄ”は１つの又はそれよりも多い要素があることを意味する。用語“ｃｏｍｐｒｉｓｉｎｇ”、“ｉｎｃｌｕｄｉｎｇ”および“ｈａｖｉｎｇ”は変更可能であることを意図し、および記載された要素以外に追加要素があってよいことを意味する。例の様々な構成部品が他の例にある様々な構成部品が相互交換され、又は置換され得ることをこの開示の利益を享受する当業者によって認識されるであろう。
【００６９】
ある側面、例および態様が上記で説明されているが、開示される図解の側面、例および態様の追加、置換、修飾および変性が可能であることをこの開示の利益を享受する当業者によって認識されるであろう。
【図１Ａ】
2012509979.tif 000030
【図１Ｂ】
2012509979.tif 000031
【図１Ｃ】
2012509979.tif 000032
【図１Ｄ】
2012509979.tif 000033
【図２Ａ】
2012509979.tif 000034
【図２Ｂ】
2012509979.tif 000035
【図２Ｃ】
2012509979.tif 000036
【図２Ｄ】
2012509979.tif 000037
【図３Ａ】
2012509979.tif 000038
【図３Ｂ】
2012509979.tif 000039
【図３Ｃ】
2012509979.tif 000040
【図３Ｄ】
2012509979.tif 000041
【図４Ａ】
2012509979.tif 000042
【図４Ｂ】
2012509979.tif 000043
【図４Ｃ】
2012509979.tif 000044
【図５】
2012509979.tif 000045
【図６】
2012509979.tif 000046
【図７】
2012509979.tif 000047
【図８Ａ】
2012509979.tif 000048
【図８Ｂ】
2012509979.tif 000049
【図８Ｃ】
2012509979.tif 000050
【図８Ｄ】
2012509979.tif 000051
【図９Ａ】
2012509979.tif 000052
【図９Ｂ】
2012509979.tif 000053
【図９Ｃ】
2012509979.tif 000054
【図９Ｄ】
2012509979.tif 000055
【図１０Ａ】
2012509979.tif 000056
【図１０Ｂ】
2012509979.tif 000057
【図１０Ｃ】
2012509979.tif 000058
【図１０Ｄ】
2012509979.tif 000059
【図１１】
2012509979.tif 000060
【図１２】
2012509979.tif 000061
【図１３】
2012509979.tif 000062
【図１４Ａ】
2012509979.tif 000063
【図１４Ｂ】
2012509979.tif 000064
【図１４Ｃ】
2012509979.tif 000065
【図１５】
2012509979.tif 000066
【図１６Ａ】
2012509979.tif 000067
【図１６Ｂ】
2012509979.tif 000068
【図１６Ｃ】
2012509979.tif 000069
【図１７】
2012509979.tif 000070
【国際調査報告】
2012509979.tif 000071
2012509979.tif 000072
2012509979.tif 000073